КЕРАМИЧЕСКАЯ МАССА
CERAMIC MIXTURE

Изобретение относится к промышленности строительных материалов и касается составов керамических масс для производства кирпича.
Известна керамическая масса, включающая глину и измельченный брак кирпича после сушки (необожженную кирпичную муку) [1].
Задача изобретения состоит в повышении качества кирпича.
Технический результат достигается тем, что керамическая масса, содержащая глину, измельченный брак кирпича после сушки, дополнительно содержит гранитный песок с модулем крупности до 1 и карбоксиметилцеллюлозу при следующем соотношении компонентов, мас.%: измельченный брак кирпича после сушки 0,5-1; гранитный песок 18,0-22,0; карбоксиметилцеллюлоза 0,05-1; глина - остальное.
Составы керамической массы приведены в таблице.
Таблица
Компоненты
Состав, мас.%:
1
2
3
4
Измельченный брак кирпича после сушки
0,5
0,75
1,0
0,5
Гранитный песок
18,0
18,0
19,0
20,0
Карбоксиметилцеллюлоза
0,05
0,05
0,75
0,1
Глина
остальное
остальное
остальное
остальное
2
2
3
2
3
3
2
2
3
2
3
2
2
2
2
3
2
3
3
Для приготовления керамической массы могут быть использованы разнообразные глины: бентониты, содержащие, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32; лессы, содержащие, мас.%: SiO 50,58-55,08; AlO 11,58-13,16; FeO 3,72-5,19; CaO 12,2-14,86; MgO 2,3-3,03; NaO 1,44-3,88; KO 0,73-0,94; п.п.п. 2,53-5,3; глинистые сланцы следующего состава, мас.%: SiO 47,2-61,57; AlO 13,63-18,37; FeO 6,0-7,8; CaO 2,49-13,79; MgO 1,85-3,4; SO 0,26-1,37; п.п.п. 6,24-13,51.
Керамическую массу приготавливают следующим образом.
Увлажняют, тщательно разминают глину. Брак кирпича после сушки подвергают помолу до порошкообразного состояния и смешивают с гранитным песком (модуль крупности до 1), добавляют глину, карбоксиметилцеллюлозу и готовят керамическую массу. Влажность полученной керамической массы выбирают в пределах 18-25%. Из керамической массы формуют, пластическим способом кирпичи-сырцы, которые сушат. Изделия, имеющие влажность 1-6%, направляют на обжиг, который осуществляют при температуре 950-1050°С.
Кирпич, полученный из керамической массы, не имеет искривлений граней и ребер, сквозных трещин на ложковых гранях.
Источники информации
1. Гехт Г. Керамика. / Пер. с нем. - Л.-М.: Главная редакция химической литературы, 1938. - С.160.